(57)【要約】【課題】石灰を水で分散し塗布したものの様に、すぐに雨で流れ落ち、期待効果が無くなり、鋼板又は塗装鋼板、スレート等の屋根材表面が太陽光を直接受け、室内温度上昇及び、夏場太陽光を直接受け生物の育成に弊害が出る不都合を解消する、洗浄可能な遮光性被覆材を提供することにある。【解決手段】顔料とビヒクルとを主成分とし、顔料はJIS A５７５９に定義される日射反射率が４０％以上で、有機系または有機系および無機系の顔料を単独又は複数混合分散してなり、又、冬場太陽光が必要な場合は、鋼板やスレート等の屋根材表面に塗布された遮熱性被覆材を、水もしくは洗浄剤等で洗浄除去し太陽光を有効に利用することが出来る。【選択図】        なし【特許請求の範囲】
【請求項１】
鋼板やスレート等の屋根材表面に遮熱性被覆材を１０μｍ〜２００μｍの膜厚で塗布することを特徴とする遮熱性被覆材。
【請求項２】
遮熱性被覆材は、顔料とビヒクルとを主成分とし、顔料はJIS A ５７５９に定義される日射反射率が４０％以上の有機系顔料、無機系顔料を分散してなる請求項1記載の遮熱性被覆材。
【請求項３】
遮熱性被覆材は、水性で、必要に応じ洗浄除去出来ることを特徴とする請求項1、２記載の遮熱性被覆材。
【発明の詳細な説明】
【０００１】
【発明が属する技術分野】
本発明は、遮熱性を有する洗浄可能な被覆材に関するものである。
【０００２】
【従来の技術】
鋼板やスレート等の屋根材表面に遮熱性を有する洗浄可能な被覆材を塗布する場合、一般に石灰を水に分散して塗布したり、遮熱塗料を塗布している。
【０００３】
【発明が解決しようとする課題】
石灰を水で分散し塗布したものは、雨で流れ落ち、期待効果が直ぐに無くなり、鋼板又は、塗装鋼板、スレート等の屋根材表面が太陽光を直接受け、室内に熱を放射したり、室内温度上昇の原因になり、家畜の暑熱ストレスの原因となる。
【０００４】
本発明の目的は、前記従来例の不都合を解消し、温度上昇を抑え、室内に侵入する熱量を大幅に低減して家畜の環境を改善すると同時に、特に夏場太陽光の吸収を避け、家畜の育成を妨げず、生産性の向上に貢献できる遮熱性被覆材を提供することにある。
【０００５】
【課題を解決するための手段】
本発明は前記目的を達成するため、鋼板やスレート等の屋根材表面に遮熱性被覆材を１０μｍ〜２００μｍの膜厚で塗布した事を要旨としたものである。
【０００６】
請求項１記載の本発明によれば、鋼板やスレート等の屋根材表面に日射反射率の高い顔料を分散した遮熱性被覆材を１０μｍ〜２００μｍ塗布し、太陽光を反射することで、夏場太陽光の直射を避け、生物の育成を妨げず、生産性の向上及び作業環境改善につながる。
【０００７】
請求項２記載の本発明によれば、遮熱性被覆材は、顔料とビヒクルとを主成分とし、顔料はJIS A５７５９に定義される日射反射率が４０％以上で、有機系または有機系および無機系の顔料を単独又は複数混合分散してなる事を要旨としたものである。
【０００８】
請求項３記載の本発明によれば、冬場太陽光が必要な場合は、鋼板に塗布された遮熱性被覆材を、水などで洗浄除去し太陽光を有効に利用することが出来る。
【０００９】
【発明の実施の形態】
以下、本発明の実施の形態を図面で詳細に説明する。図１は本発明の遮熱性被覆材の実施形態を示す縦断側面である。図中１は畜舎である。
【００１０】
本発明は、畜舎１の表面に、遮熱性被覆材２を塗布した。
【００１１】
遮熱性被覆材２の膜厚は３０μｍ〜７０μｍである。
【００１２】
遮熱性被覆材２は、顔料とビヒクルとを主成分とし、顔料はJIS A５７５９に定義される日射反射率が４０％以上で、有機系または有機系および無機系の太陽熱遮蔽顔料を単独又は複数を混合してなるものである。
【００１３】
JIS A５７５９に定義される日射反射率の測定方法は、遮熱性被覆材をJIS  K５４００で定義される隠蔽力試験方法で、完全隠蔽した試験板を作成し測定する。
【００１４】
前記ビヒクルは、水性又は水溶性樹脂である。
【００１５】
ビヒクルは、酢酸ビニル樹脂エマルション、アクリル樹脂エマルション、塗料、シリコン樹脂エマルション、フッ素樹脂エマルション、メチルセルローズの少なくとも一種以上とから適宜選択する、但し、水性又は水溶性樹脂であればこれに限るものではない。
【００１６】
顔料は、JIS A５７５９に定義される日射反射率が４０％以上で、有機系または有機系および無機系の太陽熱遮蔽顔料を分散し単独又は複数を混合してなるものである。
【００１７】
有機系着色顔料としては、下記のものから選定する。
2004190357.tif 000002
【００１８】
無機系着色顔料としては、下記のものから選定する。
2004190357.tif 000003
有機系着色顔料、無機系着色顔料は日射反射率が目的に合っておれば、これらに限定するものではない。
【００１９】
なお、顔料の粒径については、特に限定されるものではないが、作業性の点から３０μm以下、特に２０μm以下であることが望ましい。粗い粒子の顔料を使用すると、塗膜に細かい凸凹が生じて塗膜表面が汚染され易く、又、遮熱性が劣る。
【００２０】
さらに、以上のような顔料の合計使用量が塗料固形分中２〜７０重量％の範囲内であることとする。該顔料使用量が合計２重量％未満の場合には遮熱性に欠け、また、７０重量％を超える場合には塗膜中の顔料量が多くなり過ぎて作業性が悪くなる事がある。この場合、ここにいう固形分とは、組成物の中で加熱しても揮発又は蒸発しない物質を意味し、一般には塗膜となるべき成分を指すものであって、具体的には顔料、ビヒクル中の樹脂分、その他の添加剤を指すものである。
【００２１】
以上のように構成されるの遮熱性被覆材２は、水で塗装に適した粘度に調整して使用する事が出来る。また、必要に応じて表面平滑剤、粘度調整剤、顔料沈降防止剤、防腐剤、等を用いる事が出来る。
【００２２】
遮熱性被覆材２の塗装は刷毛、ローラー、スプレーで被覆する。
【００２３】
【実施例】
次に、本発明の遮熱性被覆材の性能を確認するために行った試験について説明する。
＜配合例１＞
使用したの遮熱性被覆材２配合例を示す。
[重量部]
炭酸カルシュウム（白石工業社製）                                ５５
二酸化チタン（石原産業社製）                                        ４
アクリルエマルション（大日本インキ化学社製）                    ３
水                                                                      ３７
沈殿防止剤                                                              １
（合計１００）
【００２４】
塗膜の調整方法として、鋼板の表面に遮熱性被覆材を膜厚５０μｍになるようスプレー塗装し、１０時間２５℃の恒温恒室にて自然乾燥作成した。
【００２５】
＜実験１＞
実験方法は、標準品として石灰を水で分散し膜厚５０μｍに塗装した試験板と、〔００２２〕配合例１の遮熱性被覆材を塗装した試験板を、室内温度２８℃の条件下、おのおの赤外線ランプを約２０分間照射した。
【００２６】
図２に石灰を水で分散し塗装した試験板と、〔００２２〕配合例１の遮熱性被覆材を塗装した試験板の分光反射性能の差を示す。また、表１に日射反射率と表面温度計測結果及び試験箱内温度計測結果を示す。
【表１】
2004190357.tif 000004
【００２７】
表１からも知見できるように、実験に用いた遮熱性被覆材表面温度で約７℃、試験箱内温度で約２低下した、この事は分光反射率との関係を示しており、分光反射率に配慮して設計する必要がある。
【００２８】
＜実験２＞
実験方法は、標準品として石灰を水で分散し膜厚５０μｍになるよう鋼板にスプレーで塗装した試験板と、〔００２２〕配合例１の遮熱性被覆材を膜厚５０μｍになるよう鋼板にスプレーで塗装した試験板とを、１０時間２５℃の恒温恒室にて自然乾燥作成した。
【００２９】
〔００２８〕の試験板をJIS  K  ５４００の耐水性試験を表２に示す。
【表２】
2004190357.tif 000005
【００３０】
表２からも知見できるように、標準品と〔００２２〕配合例１の遮熱性被覆材とでは水に溶け落ちる時間に差があることがわかる。すなわち、遮熱性被覆材は、雨により簡単に流れ落ちることがなく、夏場の塗布回数を大幅に減らすことが出来る。
【００３１】
【発明の効果】
以上述べたように本発明の遮熱性被覆材は、鋼板又は塗装鋼板、スレート等の屋根材表面が太陽光を直接受け、室内温度上昇及び輻射熱による弊害を避け、生物の育成を妨げず、生産性の向上及び作業環境改善し、冬場太陽光が必要な場合は、鋼板、スレート等の屋根材表面に塗布された遮熱性被覆材を、水などで洗浄除去し太陽光を有効に利用することが出来る。
【図面の簡単な説明】
【図１】本発明の遮熱性被覆材を鋼板に塗布した１実施形態を示す立面図である。
【図２】分光反射性能を示すグラフである。
【図３】遮熱性を評価するための装置の１例を示す概略図である。
【符号の説明】
１…鋼板。
２…遮熱性被覆材。
３…石灰。
４…試験箱。
５…温度センサー
６…白熱灯
７…電源
８…記録計
【図１】
2004190357.tif 000006
【図２】
2004190357.tif 000007
【図３】
2004190357.tif 000008